(57)【特許請求の範囲】
【請求項１】
少なくとも２種以上の糸を混用して編成される透かし目柄が表現されたシングル緯編地であって、
芯にポリウレタン系エラストマー、鞘にポリエステル系ポリマーまたはポリアミド系ポリマー、が配された芯鞘コンジュゲート弾性繊維糸（Ａ）と、非弾性繊維糸（Ｂ）とを含み、
前記弾性繊維糸（Ａ）と前記非弾性繊維糸（Ｂ）とが各同一編成コースに給糸されて、前記弾性繊維糸（Ａ）が地糸として全針ニット編成されてなり、前記非弾性繊維糸（Ｂ）が、編成部において各針毎にニット位置またはミス位置に選択的に案内制御され、一部ミス編成されてなるか、または、一部ミス編成かつ切除されてなる緯編地。
【請求項２】
前記弾性繊維糸（Ａ）の鞘成分がポリエステル系ポリマーである請求項１に記載の緯編地。
【請求項３】
前記弾性繊維糸（Ａ）がモノフィラメントである請求項１または２に記載の緯編地。
【請求項４】
前記弾性繊維糸（Ａ）の芯の断面積比率が３０〜９５％であり、前記弾性繊維糸（Ａ）の繊度が２０〜１５０ｄｔｅｘであることを特徴とする請求項１、２または３に記載の緯編地。
【請求項５】
前記弾性繊維糸（Ａ）の鞘成分の１／２法溶融温度が１８０〜２４０℃である請求項１、２、３または４に記載の緯編地。
【請求項６】
請求項１、２、３、４または５に記載の緯編地を用いてなる衣料。
【請求項７】
請求項１、２、３、４または５に記載の緯編地の製造方法であって、
（１）芯にポリウレタン系エラストマー、鞘にポリエステル系ポリマー、が配された芯鞘コンジュゲート弾性繊維糸（Ａ）と、非弾性繊維糸（Ｂ）とを各同一編成コースに給糸して、前記弾性繊維糸（Ａ）が地糸として全針ニット編成し、前記非弾性繊維糸（Ｂ）を、編成部において各針毎にニット位置またはミス位置に選択的に案内制御して、一部ミス編成するか、または、一部ミス編成かつ切除して緯編地を編成する工程
を含む緯編地の製造方法。
【請求項８】
更に、（２）工程（１）で編成した緯編地を、弾性繊維糸（Ａ）を染めない染色方法であって、かつ、非弾性繊維糸（Ｂ）を染める染色方法によって、染色する工程を含む請求項７に記載の緯編地の製造方法。
【発明の詳細な説明】
【技術分野】
【０００１】
本発明は、高いストレッチ性とソフトな風合いを有し、肌に対する不快感が少なく、薄くて軽い緯編地及びその製造方法と、該緯編地を用いてなる衣料に関するものである。
【背景技術】
【０００２】
編物は織物に比べ、その生地構造上からストレッチ性を出しやすく、身体の動きに伴う伸び縮みのし易さから一般衣料用であるインナーウエア；アウターウエア；スポーツウエア；パンティストッキングを含む靴下類；衣料資材用である裏地類、芯地類；産業資材用である椅子張り材等、特に人の肌に触れる用途に多く使用されている。【０００３】
近年、さらにソフトな風合いとソフトなストレッチ性、薄くて軽い編地の要求から、ポリウレタン系弾性繊維糸の高いストレッチ性を利用してポリウレタンを芯糸として、これにポリアミドフィラメントを被覆した被覆弾性糸を混用した編地が使用される例が増加している。【０００４】
しかしポリウレタン系被覆弾性繊維糸は高いストレッチ性を有するものの、これを混用した場合、その高いストレッチ性に起因して編地が厚くなり、また風合いが硬くなる傾向にある。【０００５】
この課題を解決する試みとしてソフトな風合いやソフトなフィット性を与えることができる仮撚被覆弾性糸が特許文献１に開示されている。しかしながらこのような被覆弾性糸を従来のポリウレタン系被覆弾性繊維糸に代えて混用した編地が使用される例はあるものの、弾性糸繊度を低減させても被覆繊維の存在によってループを形成する糸自体が嵩高いものとなってしまうため、生地を十分に薄いものとはしにくく、より軽くて薄い編地の要求に対しては不満足なものであった。【０００６】
また、ポリトリメチレンテレフタレート系繊維の仮撚加工糸やポリブチレンテレフタレート系繊維の仮撚加工糸に代表されるストレッチ素材の混用によってもストレッチ性が得られるが、ストレッチ性に寄与する繊維素材自体の分子構造がポリウレタン系弾性繊維糸とは異なるため、伸張性、伸張回復性いずれをとってもポリウレタン系弾性繊維糸にとって代わるものにはなり得なかった。一般的にポリトリメチレンテレフタレート系繊維糸をポリウレタン系弾性繊維糸に代えて混用した編地は、より風合いの硬い編地になりやすいという課題があった。【０００７】
また、前記したような弾性糸に代えてポリウレタン裸糸を混用して編地を得る場合、ポリウレタン裸糸と、編成工程における糸道、すなわちヤーンガイドや張力調整装置などを構成する金属やセラミック表面、との摩擦抵抗とポリウレタン弾性繊維糸自体の伸びやすい性質に起因して、制御困難な張力変動や糸切れを生じやすく編立て速度を上げることが難しかった。また、糸切れによる張力調整装置のドラムへの糸巻きつき、編段の発生による編地の品質低下など、編成工程の連続稼動安定性および品質安定性において課題があった。また、不具合の緩和のために極端に編立て速度を落とすと、非常に製造コストが高くなってしまう上、編段解消には至らないという課題があった。【０００８】
また、このような張力変動による不具合を解消するために転がしタイプの定糸長送り装置でポリウレタン裸糸を給糸編成する向きもあるが、常に定量で糸送りがなされるため、編地の度目変化や柄編みができず、ファッション性や機能性の高い柄編地を得られないという課題があった。
【先行技術文献】
【特許文献】
【０００９】
【特許文献１】特開２００１−３４８７４８号公報
【発明の概要】
【発明が解決しようとする課題】
【００１０】
本発明の課題は、上記の従来技術の問題を解決し、高いストレッチ性とソフトな風合いを有し、薄くて軽い緯編地及びその製造方法と、該緯編地を用いてなる衣料を提供することである。
【課題を解決するための手段】
【００１１】
本発明は、少なくとも２種以上の糸を混用して編成される透かし目柄が表現されたシングル緯編地であって、芯にポリウレタン系エラストマー、鞘にポリエステル系ポリマーまたはポリアミド系ポリマー、が配された芯鞘コンジュゲート弾性繊維糸（Ａ）と、非弾性繊維糸（Ｂ）とを含み、前記弾性繊維糸（Ａ）と前記非弾性繊維糸（Ｂ）とが各同一編成コースに給糸されて、前記弾性繊維糸（Ａ）が地糸として全針ニット編成されてなり、前記非弾性繊維糸（Ｂ）が、編成部において各針毎にニット位置またはミス位置に選択的に案内制御され、一部ミス編成されてなるか、または、一部ミス編成かつ切除されてなる緯編地であることを特徴とする。
【００１２】
本発明の緯編地を編成するための編機は限定されないが、シングル丸編地を編成可能な丸編機が好ましく、特に、所定の編地の粗密パターン設計に応じて、動作させる編み針を選針する選針機構と丸編み生地の周糸長を基準としてステッチ量及び張力を設定できる積極給糸装置を備える成型編機、すなわちガーメントレングス編機が好ましく例示できる。
ガーメントレングス編機とすることで、本発明の緯編地を用いてなる衣料を製造するために、編地の縫製箇所を衣料製品中に必要最小限の数にとどめることができる。これにより本発明の緯編地の特徴である、高いストレッチ性とソフトな風合い、及び、薄くて軽い特性を最大限生かした、肌への不快感が非常に少ない快適な衣料とすることができる。【００１３】
たとえば特開２００７−１９７８５３号公報には筒状成形丸編機によって１枚毎に編み立てられるパンツ用の成形丸編生地が開示されており、筒状の身頃生地で前身頃及び後身頃を１枚のピース編地によって構成可能であることが理解できる。【００１４】
本発明の緯編地は、前記弾性繊維糸（Ａ）と前記非弾性繊維糸（Ｂ）とが各同一編成コースに給糸されて、編成されてなる。
なお、前記弾性繊維糸（Ａ）と前記非弾性繊維糸（Ｂ）とが各同一編成コースに給糸されるとは、１つの編成コースに、２種類の糸、すなわち前記弾性繊維糸（Ａ）と前記非弾性繊維糸（Ｂ）との両方が給糸されることを意味する。【００１５】
本発明の緯編地は、前記非弾性繊維糸（Ｂ）が、編成部において各針毎にニット位置またはミス位置に選択的に案内制御され、編成されてなる。すなわち、本発明の緯編地は、編成部において各針毎に、各同一編成コースに給糸された２種類の糸のうちの両方がニット位置に案内制御されるか、または、前記弾性繊維糸（Ａ）がニット位置に、前記非弾性繊維糸（Ｂ）がミス位置に案内制御されて、編成されてなる。このような案内制御は、選択的に行われる。【００１６】
前記、各同一編成コースに給糸された２種類の糸のうち、編成部において、各針毎に前記弾性繊維糸（Ａ）をニット位置に、前記非弾性繊維糸（Ｂ）をミス位置に選択的に案内制御する方法としては、前記２種類の糸を引き揃えずに、離して、かつ一定の位置に導き、編み針と出会う編成部に案内せしめるヤーンキャリア（糸道）と、選針機構とカム機構の組合せによる針進出位置制御手段と、の組合せによって、前記２種類の糸のうち前記弾性繊維糸（Ａ）を編み針フック側（ニット位置）に、前記非弾性繊維糸（Ｂ）を編み針フック背面側（ミス位置）に案内する方法などが採用できる。これにより前記非弾性繊維糸（Ｂ）のみ、所定の針でミスさせることが可能となる。【００１７】
各同一編成コースに給糸された２種類の糸のそれぞれのニットまたはミスを、各針において選択的に行い、柄編みする例を図１で説明する。図１は各コース、各針における、各糸のニットまたはミスのパターンを模式的に示した本発明のシングル緯編地の柄編みパターン図である。
コース１〜２０にはそれぞれ弾性繊維糸（Ａ）と非弾性繊維糸（Ｂ）とが給糸される。
コース１においては全針において前記弾性繊維糸（Ａ）と前記非弾性繊維糸（Ｂ）とがニットされる。
コース２、３、コース８〜１３、コース１８〜２０はコース１と同様である。【００１８】
コース４においては１、２番目の針では前記弾性繊維糸（Ａ）がニットされ、前記非弾性繊維糸（Ｂ）がミスされる。３〜８番目の針では前記弾性繊維糸（Ａ）と前記非弾性繊維糸（Ｂ）とがニットされる。９〜１２番目の針では前記弾性繊維糸（Ａ）がニットされ、前記非弾性繊維糸（Ｂ）がミスされる。１３〜１８番目の針では前記弾性繊維糸（Ａ）と前記非弾性繊維糸（Ｂ）とがニットされる。１９、２０番目の針では前記弾性繊維糸（Ａ）がニットされ、前記非弾性繊維糸（Ｂ）がミスされる。
コース５〜７はコース４と同様である。【００１９】
コース１４においては１〜３番目の針では前記弾性繊維糸（Ａ）と前記非弾性繊維糸（Ｂ）とがニットされる。４〜７番目の針では前記弾性繊維糸（Ａ）がニットされ、前記非弾性繊維糸（Ｂ）がミスされる。８〜１３番目の針では前記弾性繊維糸（Ａ）と前記非弾性繊維糸（Ｂ）とがニットされる。１４〜１７番目の針では前記弾性繊維糸（Ａ）がニットされ、前記非弾性繊維糸（Ｂ）がミスされる。１８〜２０番目の針では前記弾性繊維糸（Ａ）と前記非弾性繊維糸（Ｂ）とがニットされる。
コース１５〜１７はコース１４と同様である。
このコース１〜２０を１リピートとして繰り返し編成することができるし、針数を適宜多く設定して編成することができる。【００２０】
これにより見かけ上、前記弾性繊維糸（Ａ）と前記非弾性繊維糸（Ｂ）の添え糸編（プレーティング編）生地の部分部分に、前記弾性繊維糸（Ａ）によって構成された４×４ループの模様が規則的なパターンとして表現される。ここで前記４×４ループ模様部には前記非弾性繊維糸（Ｂ）がフロート糸として生地片面に各４本存在する。このような４×４ループ模様部を有する緯編地は、高いストレッチ性とソフトな風合いを有し、薄くて軽い緯編地となる。
ここでは発明の理解を助けるための説明例として４×４ループの大きさ、略矩形パターンの形状、具体例で示した模様部ひとつあたりのフロート糸本数を例示したが、何らこれに限定されるものではなく、模様の大きさ、模様の形状は自由に設定することができる。【００２１】
次に図２で説明する。図２は各コース、各針における、各糸のニットまたはミスのパターンを模式的に示した本発明のシングル緯編地の柄編みパターン図である。
コース１〜２０にはそれぞれ弾性繊維糸（Ａ）と非弾性繊維糸（Ｂ）とが給糸される。
コース１においては全針において前記弾性繊維糸（Ａ）と前記非弾性繊維糸（Ｂ）とがニットされる。
コース２、３、コース８〜１３、コース１８〜２０はコース１と同様である。【００２２】
コース４においては１、２番目の針では前記弾性繊維糸（Ａ）がニットされ、前記非弾性繊維糸（Ｂ）がミスされる。３〜８番目の針では前記弾性繊維糸（Ａ）と前記非弾性繊維糸（Ｂ）とがニットされる。９〜１２番目の針では前記弾性繊維糸（Ａ）がニットされ、前記非弾性繊維糸（Ｂ）がミスされる。１３〜１８番目の針では前記弾性繊維糸（Ａ）と前記非弾性繊維糸（Ｂ）とがニットされる。１９、２０番目の針では前記弾性繊維糸（Ａ）がニットされ、前記非弾性繊維糸（Ｂ）がミスされる。
コース５〜７はコース４と同様である。【００２３】
コース１４においては１〜３番目の針では前記弾性繊維糸（Ａ）と前記非弾性繊維糸（Ｂ）とがニットされる。４〜７番目の針では前記弾性繊維糸（Ａ）がニットされ、前記非弾性繊維糸（Ｂ）がミスされる。８〜１３番目の針では前記弾性繊維糸（Ａ）と前記非弾性繊維糸（Ｂ）とがニットされる。１４〜１７番目の針では前記弾性繊維糸（Ａ）がニットされ、前記非弾性繊維糸（Ｂ）がミスされる。１８〜２０番目の針では前記弾性繊維糸（Ａ）と前記非弾性繊維糸（Ｂ）とがニットされる。
コース１５〜１７はコース１４と同様である。
このコース１〜２０を１リピートとして繰り返し編成することができるし、針数を適宜多く設定して編成することができる。【００２４】
これにより見かけ上、前記弾性繊維糸（Ａ）と前記非弾性繊維糸（Ｂ）の添え糸編（プレーティング編）生地の部分部分に、前記弾性繊維糸（Ａ）によって構成された４×４ループの模様が規則的なパターンとして表現される。ここでは本来、前記４×４ループ模様部には前記非弾性繊維糸（Ｂ）がフロート糸として生地片面に各４本存在するが、これを切除しフロート糸を残さない編地としている。このような４×４ループ模様部を有する緯編地は、高いストレッチ性とソフトな風合いを有し、薄くて軽い緯編地となる。
ここでは発明の理解を助けるための説明例として４×４ループの大きさ、略矩形パターンの形状、具体例で示した模様部ひとつあたりのフロート糸本数を例示したが、何らこれに限定されるものではなく、模様の大きさ、模様の形状は自由に設定することができる。【００２５】
フロート糸が除去される方法の例としては、丸編機のシリンダ上部に装備されたトランスファダイヤルにサーキュラーカッターが組み込まれており、ダイヤルシャフトの駆動によって前記シリンダと同期して前記サーキュラーカッターが回転可能になっており、前記トランスファダイヤルを保持するプレートの外周には固定刃が装備されている丸編機を用い、前記サーキュラーカッターとの相互作用によって、前記フロート糸が、切断された後、吸引除去される方法、が例示できるがこれに限定されず、その他フロート糸を除去できる公知の糸切断除去手段が利用できる。【００２６】
本発明の緯編地は、図１または２に示す柄編みパターンにより編成される模様のような透かし目柄を有することが好ましい。すなわち、本発明の緯編地は、透かし目柄が表現されたシングル緯編地であって、前記弾性繊維糸（Ａ）が地糸として全針ニット編成されてなり、前記非弾性繊維糸（Ｂ）が一部ミス編成されてなるか、または、一部ミス編成かつ切除されてなることが好ましい。
このような透かし目柄を有する緯編地は、高いストレッチ性とソフトな風合いを有し、薄くて軽い緯編地となる。【００２７】
上述したように、模様の大きさ、模様の形状は自由に設定することができるが、全ての針のうち前記非弾性繊維糸（Ｂ）がミス位置に案内制御される割合は１〜５０％であることが好ましい。ミス位置に案内制御される割合が１％未満になると、緯編地の透かし目部分の割合が少なくなり、ストレッチ性が悪くなったり、風合いが硬くなったり、より立体的で厚手となったりすることがある。ミス位置に案内制御される割合が５０％を超えると、緯編地の透かし目部分の割合が多くなって生地強度が不足し、繰り返しの着用で生地破れが生じることがある。【００２８】
なお、前記非弾性繊維糸（Ｂ）の代わりに前記弾性繊維糸（Ａ）が、編成部において各針毎にニット位置またはミス位置に選択的に案内制御され、編成されてなる場合、得られる緯編地はより立体的で厚手となってしまい、本発明の緯編地の特徴である、高いストレッチ性とソフトな風合い、及び、薄くて軽い特性を充分に得ることができない。このような場合の一例を図３で説明する。図３は各コース、各針における、各糸のニットまたはミスのパターンを模式的に示したシングル緯編地の柄編みパターン図である。
コース１〜２０にはそれぞれ弾性繊維糸（Ａ）と非弾性繊維糸（Ｂ）とが給糸される。
コース１においては全針において前記弾性繊維糸（Ａ）と前記非弾性繊維糸（Ｂ）とがニットされる。
コース２、３、コース８〜１３、コース１８〜２０はコース１と同様である。【００２９】
コース４においては１、２番目の針では前記弾性繊維糸（Ａ）がミスされ、前記非弾性繊維糸（Ｂ）がニットされる。３〜８番目の針では前記弾性繊維糸（Ａ）と前記非弾性繊維糸（Ｂ）とがニットされる。９〜１２番目の針では前記弾性繊維糸（Ａ）がミスされ、前記非弾性繊維糸（Ｂ）がニットされる。１３〜１８番目の針では前記弾性繊維糸（Ａ）と前記非弾性繊維糸（Ｂ）とがニットされる。１９、２０番目の針では前記弾性繊維糸（Ａ）がミスされ、前記非弾性繊維糸（Ｂ）がニットされる。
コース５〜７はコース４と同様である。【００３０】
コース１４においては１〜３番目の針では前記弾性繊維糸（Ａ）と前記非弾性繊維糸（Ｂ）とがニットされる。４〜７番目の針では前記弾性繊維糸（Ａ）がミスされ、前記非弾性繊維糸（Ｂ）がニットされる。８〜１３番目の針では前記弾性繊維糸（Ａ）と前記非弾性繊維糸（Ｂ）とがニットされる。１４〜１７番目の針では前記弾性繊維糸（Ａ）がミスされ、前記非弾性繊維糸（Ｂ）がニットされる。１８〜２０番目の針では前記弾性繊維糸（Ａ）と前記非弾性繊維糸（Ｂ）とがニットされる。
コース１５〜１７はコース１４と同様である。
このコース１〜２０を１リピートとして繰り返し編成することができるし、針数を適宜多く設定して編成することができる。【００３１】
これにより本来は、見かけ上、前記弾性繊維糸（Ａ）と前記非弾性繊維糸（Ｂ）の添え糸編（プレーティング編）生地の部分部分に、前記非弾性繊維糸（Ｂ）によって構成された４×４ループの模様が規則的なパターンとして表現される。しかし、ここでは、前記４×４ループ模様相当部に前記弾性繊維糸（Ａ）がフロート糸として生地片面に各４本存在することで、前記４×４ループ模様相当部は前記弾性繊維糸（Ａ）からなるフロート糸の収縮によりウェール方向につぶされた形状となる。その結果、図１、図２により得られる編地とは表現される柄が異なり、また、編地はより立体的で厚手となってしまう。【００３２】
前記弾性繊維糸（Ａ）の芯成分は、ポリウレタン系エラストマーである。伸張可能性及び伸張回復性に優れたポリウレタン系エラストマーを前記弾性繊維糸（Ａ）の芯成分とすることで、本発明の緯編地は、高いストレッチ性とソフトな風合いを有し、薄くて軽い緯編地となる。
前記ポリウレタン系エラストマーは、その加熱時特性や分子構造から、熱可塑性、熱硬化性；ポリエステル系ポリウレタン、ポリエーテルエステル系ポリウレタン等のいわゆるアジペート系ポリウレタン；ポリエーテル系ポリウレタン、ポリカプロラクトン系ポリウレタン、ポリカーボネート系ポリウレタン、ウレア結合を有するポリウレタンウレア等さまざまに分類できるが、特にいずれかに限定されるものでない。これらのなかでは、熱可塑性のポリウレタン系エラストマーが好ましく、特にはアジペート系ポリウレタンが耐熱性が高く、芯鞘コンジュゲート構造に製造する際の加熱工程温度、たとえば溶融紡糸温度や、コーティング後の乾燥温度、キュア温度の熱履歴を受けてもポリウレタン本来の伸張可能性と伸張回復性が悪化しにくい点でより好ましい。【００３３】
市販で入手できるこのようなポリウレタン系エラストマーとしては、クラミロンＵ  ３１９５、８１７５等（クラレ社製）、ミラクトラン  Ｐ４８５、Ｐ４９５等（日本ポリウレタン社製）、パンデックスＴ−１１８５Ｎ、１１９０Ｎ、１１９５Ｎ、１４９５Ｎ等（ディーアイシーバイエルポリマー社製）等が例示できる。【００３４】
前記弾性繊維糸（Ａ）の芯成分の１／２法溶融温度（Ｔ１／２）は、２００〜２４０℃であることが好ましい。１／２法溶融温度が２００℃未満になると、糸強度が低くなったり、緯編地の生地強度が低くなったりすることがある。１／２法溶融温度が２４０℃を超えると、押出成形温度を鞘成分と合わせにくく、糸にならなくなることがある。１／２法溶融温度のより好ましい下限は２１０℃、より好ましい上限は２３０℃である。
なお、１／２法溶融温度（Ｔ１／２）は、定荷重押出し式細管式レオメーター（フローテスター）により測定することができる。具体的には、フローテスター（島津製作所社製、ＣＦＴ−１００Ｄ）を用いて、２ｃｍ３の試料を８０℃にて１８０秒間予熱した後、６．０℃／分の速度で昇温させながら、ピストン圧力：５．８８４×１０５Ｐａで、ダイ（穴径１．０ｍｍ、穴ストレート部長さ２．０ｍｍ）から押し出すようにして測定する。図４に、フローテスターの測定により得られる流動曲線を、横軸に温度、縦軸にピストンストロークをとり模式的に示す。この流動曲線において、流出終了点Ｓｍａｘと最低点Ｓｍｉｎの差の１／２の値Ｘを求め（（Ｘ＝Ｓｍａｘ−Ｓｍｉｎ）／２）、ＸとＳｍｉｎを加えた点Ａの位置における温度が、１／２法溶融温度である。この１／２法溶融温度は、従来からフローテスターでの昇温法により試料の溶融特性を評価する目安として、多くの分野において利用されている。【００３５】
前記弾性繊維糸（Ａ）の芯の断面積比率は３０〜９５％が好ましく、特に８０〜９５％とすることで芯成分であるポリウレタン系エラストマーの伸張可能性及び伸張回復性が前記弾性繊維糸（Ａ）のストレッチ性としてより効果的に発揮されるため特に好ましい。【００３６】
前記弾性繊維糸（Ａ）の鞘成分は、ポリエステル系ポリマーまたはポリアミド系ポリマーである。
前記弾性繊維糸（Ａ）は、ポリエステル系ポリマーまたはポリアミド系ポリマーである鞘成分が、芯成分であるポリウレタン系エラストマーを被覆していることから、糸の滑性に優れる。これにより前記弾性繊維糸（Ａ）と、編成工程における糸道、すなわちヤーンガイドや張力調整装置などを構成する金属やセラミック表面、との摩擦抵抗が小さくなり、制御困難な張力変動や糸切れを生じにくく編立て速度を上げやすくなる。また、糸切れによる張力調整装置のドラムへの糸巻きつき、編段の発生による編地の品質低下などを軽減しやすくなる。その結果、高いストレッチ性とソフトな風合いを有し、薄くて軽い本発明の緯編地を、低コストかつ安定的に編成することができる。【００３７】
前記ポリエステル系ポリマーとしては、基本的には溶融複合紡糸、コーティング等の操作によって芯成分に被覆成形ができれば使用可能であり、例えば、ポリエチレンテレフタレート、ポリブチレンテレフタレート、ポリトリメチレンテレフタレート、ポリヘキサメチレンテレフタレート、ポリエチレンナフタレート、ポリ乳酸、ポリエーテルエステル共重合体ポリマーとしてポリエーテルエステルランダム共重合体ポリマー及びポリエーテルエステルブロック共重合体ポリマーが好ましく例示できる。前記ポリアミド系ポリマーとしても、基本的には溶融複合紡糸、コーティング等の操作によって芯成分に被覆成形ができれば使用可能であり、例えば、ポリエステル系ポリマー、ポリアミド６、ポリアミド６６、ポリアミド１２、ポリアミド１１、ポリエーテルアミド、ポリエーテルエステルアミド共重合体ポリマー等の脂肪族ポリアミド系ポリマーが好ましく例示できる。【００３８】
前記ポリエステル系ポリマーを鞘成分として用いることで、前記弾性繊維糸（Ａ）を常圧染色により染まらない糸にすることができ、非弾性繊維糸（Ｂ）としてたとえば、常圧染色可能なポリアミド系繊維を主成分とする糸を採用することができる。これにより常圧染色による染色工程によって、前記弾性繊維糸（Ａ）と前記非弾性繊維糸（Ｂ）、それぞれの糸使い部分の色差による微細な柄表現が可能となり、ファッション性や機能性を向上させることができる。【００３９】
前記ポリアミド系ポリマー、特に前記脂肪族ポリアミド系ポリマーを鞘成分として用いることで、前記弾性繊維糸（Ａ）を酸性染料で染色可能な糸にすることができ、非弾性繊維糸（Ｂ）としてたとえば、酸性染料により染まらない綿やポリエステル系ポリマー繊維を主成分とする糸を採用することができる。これにより酸性染料による染色工程によって、前記弾性繊維糸（Ａ）と前記非弾性繊維糸（Ｂ）、それぞれの糸使い部分の色差による微細な柄表現が可能となり、ファッション性や機能性を向上させることができる。【００４０】
より好ましい鞘成分は上記のポリエステル系ポリマーである。上記ポリエステル系ポリマーとすることで、たとえば、ストレッチ性の編地素材として多用される脂肪族ポリアミド系ポリマー、を非弾性繊維糸（Ｂ）の主成分として採用することができる。この場合、芯にポリウレタン系エラストマーを含む弾性繊維糸（Ａ）への汚染が少なく、かつ、堅牢度の高い前記非弾性繊維糸（Ｂ）の染色が可能であるため、よりメリハリのきいた色差表現による柄表現が可能となる。
最も好ましい鞘成分は上記のポリエステル系ポリマーのうち、ポリエーテルエステル共重合体ポリマーである。【００４１】
本発明において、ある染色方法で染まるという意味は、酸性染料が羊毛、絹、脂肪族ポリアミド系ポリマー繊維をよく染めることができ、綿やポリエステル系ポリマー繊維を染めることは難しいといった技術常識や、分散染料はポリエステル系ポリマー繊維をよく染めることができ、脂肪族ポリアミド系ポリマー繊維を染めることは難しいといった技術常識のような、染料および染色条件と、繊維素材との組合せによる染色適性によって理解することができる。【００４２】
前記弾性繊維糸（Ａ）の鞘成分の表面硬度Ｄ（ＡＳＴＭ  Ｄ２２４０）は、Ｄ５０〜７０程度であることが好ましく、Ｄ５０〜６０がより好ましい。Ｄ５０未満になると表面硬度が柔らかくなるため、弾性繊維糸（Ａ）と、編成工程における糸道、すなわちヤーンガイドや張力調整装置などを構成する金属やセラミック表面、との摩擦抵抗が大きくなりやすく、制御困難な張力変動や糸切れを生じやすく編立て速度を上げることが難しくなる。また、糸切れによる張力調整装置のドラムへの糸巻きつき、編段の発生による編地の品質低下などを引き起こす傾向にある。同時に肌触りも悪くなる傾向にある。これは鞘成分が柔らかいことに起因して接触時の変形を生じやすく接触面積が大きくなりやすいためと考えられる。また、Ｄ７０を超えるとストレッチ性が悪くなる傾向がある。【００４３】
前記弾性繊維糸（Ａ）の鞘成分の１／２法溶融温度は、１８０〜２４０℃であることが好ましい。１／２法溶融温度が１８０℃未満になると、緯編地の肌触りが悪くなることがある。１／２法溶融温度が２４０℃を超えると、押出成形温度を芯成分と合わせにくく、糸にならなくなることがある。１／２法溶融温度のより好ましい下限は１９０℃、より好ましい上限は２２０℃である。【００４４】
また、前記弾性繊維糸（Ａ）の鞘は芯成分の表面露出がないように、芯を完全に被覆しているほうが糸の滑性と、染色工程における耐汚染性の点で好ましいが、実用上問題のない範囲で露出していることは差し支えない。
なお、本発明において、芯鞘コンジュゲート構造とは、１フィラメントの断面を見たとき、ある成分の樹脂の周りに他の成分の樹脂が被覆している構造を意味する。一方、仮撚被覆とは、ある繊維の周りに他の繊維が撚回及び反転しながら巻き付いている構造を意味し、芯鞘コンジュゲート構造とは区別される。【００４５】
前記弾性繊維糸（Ａ）は、円形断面であってもよく、異形断面であってもよいが、円形断面であることが好ましい。円形断面であることで前記弾性繊維糸（Ａ）のストレッチ性が最大限に発揮される。また、円形断面は最も糸自体の滑性に優れた形状であるため、前記弾性繊維糸（Ａ）と、編成工程における糸道、すなわちヤーンガイドや張力調整装置などを構成する金属やセラミック表面、との摩擦抵抗が小さくなり、制御困難な張力変動や糸切れを生じにくく、編立て速度を上げやすい。
芯鞘コンジュゲート構造において芯の偏心があるもの、ないもの、特には限定されないが、偏心が小さいほうが、高倍率に糸を引っ張った後の回復時に糸の捲縮が出にくく、編地の目開きやヨレなどが出にくい点で好ましい。
従って、前記弾性繊維糸（Ａ）は、同心円形断面を有することが特に好ましい。【００４６】
前記弾性繊維糸（Ａ）の引張物性については、ＪＩＳ  Ｌ１０１３に規定される引張強さ１．２〜２．２ｃＮ／ｄｔｅｘ、伸び率３００〜５７０％が好ましく、８０％伸長時応力は０．１〜０．５ｃＮ／ｄｔｅｘとすることが好ましい。より好ましくは引張強さ１．８〜２．２ｃＮ／ｄｔｅｘ、伸び率４００〜５００％が好ましく、８０％伸長時応力は０．２〜０．４ｃＮ／ｄｔｅｘとすることが好ましい。
こうした伸張可能性および伸張回復性とすることでより伸びやかなソフトな風合いと、窮屈でない適度なパワー感のあるストレッチ性編地を得るのに適した弾性繊維糸とできる。こうした伸張可能性および伸張回復性は主に芯のポリウレタン系エラストマーに基づく性能ではあるが、その引張強さは一般的なポリウレタン系弾性繊維糸には見られない水準の、特異的に高いものである。この特異的に高い引張強さと、伸びやかでパワー感のある適度な伸び率の両立は上述した芯成分と鞘成分と組合せによって実現できる。【００４７】
前記弾性繊維糸（Ａ）の繊度としては、限定されないが、２０〜１５０ｄｔｅｘが好ましく、３０〜１００ｄｔｅｘがさらに好ましい。特に好ましい繊度範囲としては３５〜６５ｄｔｅｘが編成工程や編地の使用段階での糸切れがしにくい強力を得やすく、かつ、ソフトなストレッチ性を実現しやすい。【００４８】
また、前記弾性繊維（Ａ）は、緯編地を薄くしやすく、通気性が向上することから、モノフィラメントであることが好ましい。【００４９】
前記弾性繊維糸（Ａ）は芯成分、鞘成分いずれについても、公知のフィラー、添加剤を含むか含まないかについて何ら限定されるものではない。【００５０】
市販で入手できるこのような弾性繊維糸（Ａ）としては、芯にポリウレタン系エラストマーを配し、鞘に脂肪族ポリアミド系ポリマーを配した繊維としてＫＢセーレン株式会社製のシデリア（登録商標）が例示できる。また、特開２００８−２３１６０６号公報に開示される芯にポリウレタン系エラストマー、鞘にポリトリメチレンテレフタレートを配した芯鞘コンジュゲート繊維や、特開２００７−７７５５６号公報に開示される芯にポリウレタン系エラストマー、鞘にポリエステル系ポリマーを配した芯鞘コンジュゲート繊維が例示できる。【００５１】
前記非弾性繊維糸（Ｂ）は、綿、麻、羊毛、絹等の天然繊維、レーヨン、キュプラ、ポリノジック等の再生繊維、アセテート等の半再生繊維、脂肪族ポリアミド、ポリエステル、アクリル、ナイロン６等のナイロン等の化学合成繊維等のフィラメント糸、ステープル糸、ステープル混紡糸など任意の糸を使用することができる。前記非弾性繊維糸（Ｂ）の繊度は２０〜１５０ｄｔｅｘ、さらには５０〜１２０ｄｔｅｘが好ましく、特には６０〜１００ｄｔｅｘが好ましい。これらの非弾性繊維糸（Ｂ）は、１種単独で又は２種以上を混合して用いることができる。【００５２】
本発明の緯編地は、高いストレッチ性とソフトな風合いを有し、薄くて軽い緯編地となる。
本発明の緯編地の生地厚みは、０．３〜１．０ｍｍであることが好ましい。生地厚みが０．３ｍｍ未満になると、生地強度が不足し、繰り返しの着用で生地破れが生じることがある。生地厚みが１．０ｍｍを超えると、より立体的で厚手となってしまい、ストレッチ性編地に要求される性能を充分に満たすことができないことがある。生地厚みのより好ましい下限は０．５ｍｍ、より好ましい上限は０．９ｍｍである。【００５３】
本発明の緯編地は、ＪＩＳ  Ｌ  １０９６  Ａ法（フラジール法）に準拠した方法で測定した通気性が１００ｃｃ／ｃｍ２／ｓｅｃ以上となることが好ましい。通気性が１００ｃｃ／ｃｍ２／ｓｅｃ未満になると、着用時にムレ感などの不快感が生じやすくなることがある。通気性のより好ましい下限は２００ｃｃ／ｃｍ２／ｓｅｃである。【００５４】
本発明の緯編地の染色方法は、公知の染色方法が採用できる。本発明の緯編地を染色する際には、染色方法、条件を設定する際に前記したような糸素材に応じた染料の選定を行う。【００５５】
本発明の緯編地及び緯編地を用いてなる衣料は一般衣料用であるインナーウエア；アウターウエア；スポーツウエア；パンティストッキングを含む靴下類；衣料資材用である裏地類、芯地類；産業資材用である椅子張り材等の用途に広く利用しうるものである。本発明の緯編地を用いてなる衣料もまた、本発明の１つである。【００５６】
また、少なくとも２種以上の糸を混用して編成されるシングル緯編地の製造方法であって、（１）前記弾性繊維糸（Ａ）と前記非弾性繊維糸（Ｂ）とを各同一編成コースに給糸して、前記非弾性繊維糸（Ｂ）を、編成部において各針毎にニット位置またはミス位置に選択的に案内制御して、緯編地を編成する工程を含む緯編地の製造方法もまた、本発明の１つである。【００５７】
本発明の緯編地の製造方法は、更に、（２）工程（１）で編成した緯編地を、弾性繊維糸（Ａ）を染めない染色方法であって、かつ、非弾性繊維糸（Ｂ）を染める染色方法によって、染色する工程を含んでいてもよい。工程（２）を行うことにより、微細な柄表現が可能となり、ファッション性や機能性を向上させることができる。
工程（２）においては、染色方法、条件を設定する際に前記したような糸素材に応じた染料の選定を行う。例えば、前記ポリエステル系ポリマーを前記弾性繊維糸（Ａ）の鞘成分として用いることで、前記弾性繊維糸（Ａ）を常圧染色により染まらない糸にすることができ、非弾性繊維糸（Ｂ）としてたとえば、常圧染色可能なポリアミド系繊維を主成分とする糸を採用することができる。これにより工程（２）によって、前記弾性繊維糸（Ａ）と前記非弾性繊維糸（Ｂ）、それぞれの糸使い部分の色差による微細な柄表現が可能となる。
【発明の効果】
【００５８】
本発明によれば、高いストレッチ性とソフトな風合いを有し、薄くて軽い緯編地及びその製造方法と、該緯編地を用いてなる衣料を提供することができる。
【図面の簡単な説明】
【００５９】
【図１】本発明のシングル緯編地の柄編みパターンの一例を示した図である。
【図２】本発明のシングル緯編地の柄編みパターンの別の一例を示した図である。
【図３】シングル緯編地の柄編みパターンの別の一例を示した図である。
【図４】フローテスターの測定により得られる流動曲線を、横軸に温度、縦軸にピストンストロークをとり模式的に示した図である。
【発明を実施するための形態】
【００６０】
以下、実施例及び比較例を示し、本発明を更に具体的に説明するが、本発明は下記の実施例に限定されるものではない。
【００６１】
（実施例１）
（弾性繊維糸（Ａ）の製造）
芯にＤＩＣバイエルポリマー社製パンデックスＴ−１４９５（アジペート系ポリウレタン、表面硬度Ａ９５（ＪＩＳ  Ｋ６２５３）、１／２法溶融温度２２２℃）を、鞘に東洋紡績社製ペルプレンＰ−９０Ｂ（ポリエーテルエステル共重合体ポリマー、表面硬度Ｄ５２（ＡＳＴＭ  Ｄ２２４０）、１／２法溶融温度２１９℃）を配した同心円形断面芯鞘コンジュゲート繊維を溶融紡糸により製造した。この時、芯の断面積比率を９０％とするように溶融ポリマー流量を調整して押出成形を行い、５０ｄｔｅｘのモノフィラメントである弾性繊維糸（Ａ）を得た。弾性繊維糸（Ａ）は引張強さ２．２ｃＮ／ｄｔｅｘ、伸び率４００％、８０％伸長時応力は１３ｃＮ（０．２６ｃＮ／ｄｔｅｘ）であり、ポリウレタン弾性繊維糸並みの高い伸び率を有しながらも非常に強力の高いものであった。
【００６２】
（非弾性繊維糸（Ｂ））
非弾性繊維糸（Ｂ）として９０ｄｔｅｘのナイロン６／キュプラ複合繊維糸を用いた。
【００６３】
（編地の製造）
上記の弾性繊維糸（Ａ）及び非弾性繊維糸（Ｂ）を用い、所定の編地の粗密パターン設計に応じて、動作させる編み針を選針する選針機構と丸編み生地の周糸長を基準としてステッチ量及び張力を設定できる積極給糸装置を備えるガーメントレングス編機として釜径１４インチ、針本数１１５２本の筒状成型丸編機を使用し、筒状丸編み地を編成した。このとき、柄編みパターンは図１に基づき、弾性繊維糸（Ａ）と非弾性繊維糸（Ｂ）を編機の各給糸コースに給糸し、非弾性繊維糸（Ｂ）を部分的にミス編成するほかは弾性繊維糸（Ａ）と非弾性繊維糸（Ｂ）を各針でニット編成するプレーティング編手法により編地を製造した。編地の生地厚み（ＪＩＳ  Ｌ  １０９６）は０．６６ｍｍと非常に薄いものであった。編地の通気性（ＪＩＳ  Ｌ  １０９６  Ａ法（フラジール法）に準拠する）は２４０ｃｃ／ｃｍ２／ｓｅｃであった。
【００６４】
（パンツの製造）
上記の弾性繊維糸（Ａ）及び非弾性繊維糸（Ｂ）を用い、図１の柄編みパターンで前身頃及び後身頃が１枚のピース編地によって構成されたパンツ用筒状丸編地を製造した。この編地を裁断して得られた生地と、別途製造された股部用編地裁断生地とを縫製して、パンツを製造した。パンツは常法により精練工程により油分除去され、染色工程で酸性染料ＮＹＬＯＳＡＮ  ＹＥＬＬＯＷ  ０．００６ｇ／Ｌ、ＮＹＬＯＳＡＮ  ＲＥＤ  ０．０７２ｇ／Ｌ、ＮＹＬＯＳＡＮ  ＢＬＵＥ  ０．１１７ｇ／Ｌを主剤として含む染色薬剤により９５℃で常圧染色され、ソーピング工程で常法によりソーピング処理され、常法により乾燥され、水色のパンツが製造された。パンツの弾性繊維糸（Ａ）部分は酸性染料によって染められず無色透明を呈しており、地糸である非弾性繊維糸（Ｂ）（ナイロン６／キュプラ複合繊維糸）が染められて呈する鮮やかな水色との対比によって、透かし目柄が表現されていた。
【００６５】
（実施例２）
芯にＤＩＣバイエルポリマー社製パンデックスＴ−１１９０（アジペート系ポリウレタン、１／２法溶融温度２１８℃）を、鞘に東洋紡績社製ペルプレンＰ−９０Ｂ（ポリエーテルエステル共重合体ポリマー、ＴｉＯ２を１重量％含む、表面硬度Ｄ５２（ＡＳＴＭ  Ｄ２２４０）、１／２法溶融温度２１７℃）を配した同心円形断面芯鞘コンジュゲート繊維を溶融紡糸により製造した。この時、芯の断面積比率を９０％とするように溶融ポリマー流量を調整して押出成形を行い、４０ｄｔｅｘのモノフィラメントである弾性繊維糸（Ａ）を得た。得られた弾性繊維糸（Ａ）を用いるほかは実施例１と同条件で編地及びパンツを製造した。
【００６６】
（実施例３）
芯にＤＩＣバイエルポリマー社製パンデックスＴ−１１９５（アジペート系ポリウレタン、１／２法溶融温度２２４℃）を、鞘に東洋紡績社製ペルプレンＰ−１５０Ｂ（ポリエーテルエステル共重合体ポリマー、表面硬度Ｄ５７（ＡＳＴＭ  Ｄ２２４０）、１／２法溶融温度２２６℃）を配した同心円形断面芯鞘コンジュゲート繊維を溶融紡糸により製造した。この時、芯の断面積比率を８０％とするように溶融ポリマー流量を調整して押出成形を行い、６５ｄｔｅｘのモノフィラメントである弾性繊維糸（Ａ）を得た。得られた弾性繊維糸（Ａ）を用いるほかは実施例１と同条件で編地及びパンツを製造した。
【００６７】
（実施例４）
芯にＤＩＣバイエルポリマー社製パンデックスＴ−１４９５（アジペート系ポリウレタン、１／２法溶融温度２２２℃）を、鞘に東レ・デュポン社製ハイトレル５５７７（ポリエステル系ポリマー、表面硬度Ｄ５３（ＡＳＴＭ  Ｄ２２４０）、１／２法溶融温度２１３℃）を配した同心円形断面芯鞘コンジュゲート繊維を溶融紡糸により製造した。この時、芯の断面積比率を７０％とするように溶融ポリマー流量を調整して押出成形を行い、５０ｄｔｅｘのモノフィラメントである弾性繊維糸（Ａ）を得た。得られた弾性繊維糸（Ａ）を用いるほかは実施例１と同条件で編地及びパンツを製造した。
【００６８】
（実施例５）
芯にＤＩＣバイエルポリマー社製パンデックスＴ−１１９０（アジペート系ポリウレタン、１／２法溶融温度２１８℃）を、鞘に東洋紡績社製ペルプレンＰ−９０Ｂ（ポリエーテルエステル共重合体ポリマー、表面硬度Ｄ５２（ＡＳＴＭ  Ｄ２２４０）、１／２法溶融温度２１９℃）を配した同心円形断面芯鞘コンジュゲート繊維を溶融紡糸により製造した。この時、芯の断面積比率を５０％とするように溶融ポリマー流量を調整して押出成形を行い、５０ｄｔｅｘのモノフィラメントである弾性繊維糸（Ａ）を得た。得られた弾性繊維糸（Ａ）を用いるほかは実施例１と同条件で編地及びパンツを製造した。
【００６９】
（実施例６）
芯にＤＩＣバイエルポリマー社製パンデックスＴ−１１９０（アジペート系ポリウレタン、１／２法溶融温度２２４℃）を、鞘に東洋紡績社製ペルプレンＰ−７０Ｂ（ポリエーテルエステル共重合体ポリマー、表面硬度Ｄ４６（ＡＳＴＭ  Ｄ２２４０）、１／２法溶融温度２１５℃）を配した同心円形断面芯鞘コンジュゲート繊維を溶融紡糸により製造した。この時、芯の断面積比率を９０％とするように溶融ポリマー流量を調整して押出成形を行い、５０ｄｔｅｘのモノフィラメントである弾性繊維糸（Ａ）を得た。得られた弾性繊維糸（Ａ）を用いるほかは実施例１と同条件で編地及びパンツを製造した。
【００７０】
（実施例７）
芯にＤＩＣバイエルポリマー社製パンデックスＴ−１１８５（アジペート系ポリウレタン、１／２法溶融温度２１４℃）を、鞘に東洋紡績社製ペルプレンＰ−９０Ｂ（ポリエーテルエステル共重合体ポリマー、表面硬度Ｄ５２（ＡＳＴＭ  Ｄ２２４０）、１／２法溶融温度２２６℃）を配した同心円形断面芯鞘コンジュゲート繊維を溶融紡糸により製造した。この時、芯の断面積比率を８０％とするように溶融ポリマー流量を調整して押出成形を行い、１００ｄｔｅｘのモノフィラメントである弾性繊維糸（Ａ）を得た。得られた弾性繊維糸（Ａ）を用いるほかは実施例１と同条件で編地及びパンツを製造した。
【００７１】
（実施例８）
芯にＤＩＣバイエルポリマー社製パンデックスＴ−１１９５（アジペート系ポリウレタン、１／２法溶融温度２１４℃）を、鞘に東洋紡績社製ペルプレンＰ−１５０Ｂ（ポリエーテルエステル共重合体ポリマー、表面硬度Ｄ５７（ＡＳＴＭ  Ｄ２２４０）、１／２法溶融温度２２６℃）を配した同心円形断面芯鞘コンジュゲート繊維を溶融紡糸により製造した。この時、芯の断面積比率を４０％とするように溶融ポリマー流量を調整して押出成形を行い、５０ｄｔｅｘのモノフィラメントである弾性繊維糸（Ａ）を得た。得られた弾性繊維糸（Ａ）を用いるほかは実施例１と同条件で編地及びパンツを製造した。
【００７２】
（実施例９）
芯にＤＩＣバイエルポリマー社製パンデックスＴ−１１９５（アジペート系ポリウレタン、１／２法溶融温度２２４℃）を、鞘に東洋紡績社製ペルプレンＰ−９０Ｂ（ポリエーテルエステル共重合体ポリマー、表面硬度Ｄ５２（ＡＳＴＭ  Ｄ２２４０）、１／２法溶融温度２１９℃）を配した同心円形断面芯鞘コンジュゲート繊維を溶融紡糸により製造した。この時、芯の断面積比率を８０％とするように溶融ポリマー流量を調整して押出成形を行い、３０ｄｔｅｘのモノフィラメントである弾性繊維糸（Ａ）を得た。得られた弾性繊維糸（Ａ）を用いるほかは実施例１と同条件で編地及びパンツを製造した。
【００７３】
（実施例１０）
芯にＤＩＣバイエルポリマー社製パンデックスＴ−１１８５（アジペート系ポリウレタン、１／２法溶融温度２２４℃）を、鞘に東洋紡績社製ペルプレンＰ−７０Ｂ（ポリエーテルエステル共重合体ポリマー、表面硬度Ｄ４６（ＡＳＴＭ  Ｄ２２４０）、１／２法溶融温度２１５℃）を配した同心円形断面芯鞘コンジュゲート繊維を溶融紡糸により製造した。この時、芯の断面積比率を８０％とするように溶融ポリマー流量を調整して押出成形を行い、１２０ｄｔｅｘのモノフィラメントである弾性繊維糸（Ａ）を得た。得られた弾性繊維糸（Ａ）を用いるほかは実施例１と同条件で編地及びパンツを製造した。
【００７４】
（実施例１１）
芯にＤＩＣバイエルポリマー社製パンデックスＴ−１４９５（アジペート系ポリウレタン、１／２法溶融温度２２２℃）を、鞘に東洋紡績社製ペルプレンＰ−９０Ｂ（ポリエーテルエステル共重合体ポリマー、表面硬度Ｄ５２（ＡＳＴＭ  Ｄ２２４０）、１／２法溶融温度２１９℃）を配した同心円形断面芯鞘コンジュゲート繊維を溶融紡糸により製造した。この時、芯の断面積比率を９０％とするように溶融ポリマー流量を調整して押出成形を行い、５０ｄｔｅｘのモノフィラメントである弾性繊維糸（Ａ）を得た。得られた弾性繊維糸（Ａ）を用いるとともに非弾性繊維糸（Ｂ）を表１に示すように変更するほかは実施例１と同条件で編地及びパンツを製造した。
【００７５】
（実施例１２）
芯にＤＩＣバイエルポリマー社製パンデックスＴ−１１９５（アジペート系ポリウレタン、１／２法溶融温度２２４℃）を、鞘にアルケマ社製ペバックス６３３３ＳＡ０１（ポリアミド系ポリマー、表面硬度Ｄ６３（ＡＳＴＭ  Ｄ２２４０）、１／２法溶融温度２０５℃）を配した同心円形断面芯鞘コンジュゲート繊維を溶融紡糸により製造した。この時、芯の断面積比率を８０％とするように溶融ポリマー流量を調整して押出成形を行い、５０ｄｔｅｘのモノフィラメントである弾性繊維糸（Ａ）を得た。得られた弾性繊維糸（Ａ）を用いるとともに非弾性繊維糸（Ｂ）を表１に示すように変更するほかは実施例１と同条件で編地及びパンツを製造した。
【００７６】
（比較例１）
４４ｄｔｅｘのポリウレタン弾性繊維糸（旭化成せんい社製、ロイカ（登録商標））の周りに、トータルドラフト２．６倍、セット温度１７５度で、３３ｄｔｅｘのナイロン６マルチフィラメント糸を仮撚被覆加工し、総繊度約５０ｄｔｅｘ（ポリウレタン弾性繊維糸繊度約１７ｄｔｅｘ＋ナイロン６マルチフィラメント糸繊度約３３ｄｔｅｘ）の仮撚被覆弾性糸を得た。仮撚被覆弾性糸の８０％伸長時応力は２６ｃＮ（０．５２ｃＮ／ｄｔｅｘ）であった。
弾性繊維糸（Ａ）の代わりに上記の仮撚被覆弾性糸を用いるほかは実施例１と同条件で編地を製造した。編地の生地厚み（ＪＩＳ  Ｌ  １０９６）は０．８０ｍｍであった。編地の通気性（ＪＩＳ  Ｌ  １０９６  Ａ法（フラジール法）に準拠する）は７８ｃｃ／ｃｍ２／ｓｅｃであった。
また、弾性繊維糸（Ａ）の代わりに上記の仮撚被覆弾性糸を用いるほかは実施例１と同条件でパンツを製造した。パンツは仮撚被覆弾性糸部分が酸性染料によって染められて鮮やかな水色を呈しており、地糸である非弾性繊維糸（Ｂ）も染められて鮮やかな水色を呈しているため、柄が不鮮明で水色ベタの編地に見えるものであった。
【００７７】
（比較例２）
弾性繊維糸（Ａ）の代わりに４４ｄｔｅｘのポリウレタン裸糸（旭化成せんい社製、ロイカ（登録商標））を用いるほかは実施例１と同条件で編地を製造すべく試みた。しかし、糸切れが多発するため、糸切れの状況が緩和されるよう製造速度を徐々に落としつつ、１／１０の製造速度で糸切れ頻度を減らして編地片を得ることができた。しかしながら得られた編地は編段がひどいうえに、重く、風合いの硬いものであり、肌に接触させてその感触をみてみると、ベタツキがあるものであった。
【００７８】
（比較例３）
弾性繊維糸（Ａ）のみを用いる（非弾性繊維糸（Ｂ）は用いない）ほかは実施例１と同条件で編地及びパンツを製造した。パンツは１種類の素材で編成されたため、染め分けによる柄はなかった。
【００７９】
（比較例４）
非弾性繊維糸（Ｂ）のみを用いる（弾性繊維糸（Ａ）は用いない）ほかは実施例１と同条件で編地及びパンツを製造した。パンツは１種類の素材で編成されたため、染め分けによる柄はなかった。
【００８０】
（評価）
（１）着圧分布
実施例１〜１２、比較例１で得られたパンツを日本人２０代男性平均体型のトルソーに着衣させ、着用圧測定器  ＡＭＩ  ＡＭ１３  ０３７によって着用圧分布を測定した。結果を表１に示す。
なお、実施例１で得られたパンツは０〜５ｈＰａの分布幅となり、トルソー体型にフィットしてたるみやしわのない着用外観を得た。非常に低い着用圧にもかかわらず、フィット性が得られることがわかった。比較例１で得られたパンツは０〜１０ｈＰａの分布幅となり、トルソー体型にフィットしてたるみやしわのない着用外観を得た。実施例１で得られたパンツに比べると着用圧が高めになる部分があることがわかった。
【００８１】
（２）実着用評価
２０代〜４０代の成人男性３０人に、実施例１〜１２、比較例１、３及び４で得られたパンツをそれぞれ４８時間連続着用した際の着用感比較アンケートを行った。ただし、比較例３で得られたパンツは、サイズが小さく締め付けが強すぎ、３０名のうち１２名が着用できなかったため、アンケートは行わなかった。比較例４で得られたパンツは、サイズが大きく締め付けが不充分で、ずり落ちてしまい、３０名のうち２４名が着用できなかったため、アンケートは行わなかった。
アンケートは比較例１で得られたパンツを基準として、実施例１〜１２で得られたパンツの評価を行う形式で行い、
５：非常に優れる
４：やや優れる
３：同等
２：やや劣る
１：かなり劣る
の５段階評価で行った。
結果を表２に示す。
いずれの評価項目においても比較例１で得られたパンツよりも実施例１〜１２で得られたパンツのほうが優れているという結果が確認できた。
【００８２】
【表１】
0005627139.tif 000002
【００８３】
【表２】
0005627139.tif 000003
【産業上の利用可能性】
【００８４】
本発明の緯編地及び緯編地を用いてなる衣料は一般衣料用であるインナーウエア；アウターウエア；スポーツウエア；パンティストッキングを含む靴下類；衣料資材用である裏地類、芯地類；産業資材用である椅子張り材等の用途に広く利用しうるものである。
【図１】
0005627139.tif 000004
【図２】
0005627139.tif 000005
【図３】
0005627139.tif 000006
【図４】
0005627139.tif 000007